본 비교 예 2 는 상기 실시 예 2 에서 사용 한 컴 파운드 ( M ) 와 동일 한 원료 를 사용 하 였 다 . 그리고 1 차 실린더 의 공정 조건 및 2 차 실린더 의 공정 조건 은 상기 실시 예 2 와 동일 한 조건 으로 실시 하 되 , 금형 에서 의 성형 조건 은 금형 의 상형 및 하 형 의 열 판 온도 를 140 ℃ 가 되 도록 15 분 간 유지 시켜 미드 솔 을 발포 성형 하 였 다 .